ОКТАЭДРИЧЕСКИЕ МОЛЕКУЛЯРНЫЕ СИТА НА ОСНОВЕ МАРГАНЦА, МОДИФИЦИРОВАННЫЕ ЦЕРИЕМ, В КАЧЕСТВЕ КАТАЛИЗАТОРОВ ДЛЯ СЕЛЕКТИВНОГО КАТАЛИТИЧЕСКОГО ВОССТАНОВЛЕНИЯ

1. Катализатор, применимый для селективного каталитического восстановления, содержащий:
(a) октаэдрическое молекулярное сито (OMS), содержащее оксид марганца; и
(b) оксид церия;
где катализатор содержит от 0,1 до 50 масс. % церия.
2. Катализатор по п. 1, изготовленный добавлением соединения церия во время синтеза октаэдрического молекулярного сита (OMS).
3. Катализатор по п. 1, изготовленный посредством контактирования октаэдрического молекулярного сита (OMS) с водным раствором соединения церия и сушки полученного ионозамещенного материала.
4. Катализатор по п. 1, изготовленный посредством осаждения соединения церия на октаэдрическое молекулярное сито (OMS) из раствора, дисперсии или суспензии и концентрирования полученной смеси.
5. Катализатор по п. 4, изготовленный пропиткой по влагоемкости.
6. Катализатор по п. 1, прокаленный при температуре в интервале от 300°C до 650°C после его приготовления.
7. Катализатор по п. 1, в котором октаэдрическим молекулярным ситом является OMS-2.
8. Катализатор по п. 1, в котором оксид церия выбран из группы, состоящей из оксида церия(III), оксида церия(IV) и их смесей.
9. Катализатор по п. 1, содержащий от 5 до 15 масс. % церия.
10. Катализатор по п. 1, в котором октаэдрическое молекулярное сито (OMS) сформировано в присутствии диоксида церия.
11. Способ, который включает селективное восстановление газообразной смеси, содержащей оксиды азота, в присутствии восстановителя и катализатора по п. 1.
12. Способ по п. 11, выполняемый при температуре в интервале от 100°C до 650°C.
1
8
13. Способ по п. 11, в котором восстановитель выбран из группы, состоящей из аммиака и C-C углеводородов.
14. Способ по п. 13, в котором восстановителем является аммиак.
15. Способ по п. 11, в котором катализатором является октаэдрическое молекулярное сито OMS-2, легированное церием.
16. Способ по п. 15, в котором катализатор прокаливают при температуре от 300°C до 650°C.
17. Способ по п. 11, в котором катализатором является оксид церия на октаэдрическом молекулярном сите OMS-2.
18. Способ по п. 17, в котором катализатор прокаливают при температуре от 300°C до 650°C.
19. Способ по п. 11, в котором катализатором является церий-замещенное октаэдрическое молекулярное сито OMS-2.
20. Способ по п. 19, в котором катализатор прокаливают при температуре от 300 до 650°C.
21. Способ по п. 11, в котором процент конверсии оксидов азота при температурах в интервале от 100°C до 200°C увеличивается по сравнению с процентом конверсии в подобном способе, в котором использован катализатор на основе октаэдрического молекулярного сита (OMS), не содержащего церий.
22. Способ по п. 11, в котором катализатор демонстрирует увеличенную термостабильность по сравнению с термостабильностью катализатора на основе октаэдрического молекулярного сита (OMS), не содержащего церий.
23. Изделие для обработки газа, содержащего оксиды азота, содержащее основу и осажденный на данную основу катализатор по п. 1.
24. Изделие по п. 23, в котором основа является монолитом, пластиной или листом.
25. Способ, который включает селективное восстановление газообразной смеси, содержащей оксиды азота, в присутствии восстановителя и изделия по п. 23.